(57)【要約】【課題】フィルムなどの基材に対して透明性高い、優れた密着性を持つ、かつ低温硬化できるシリコーン層の塗布用アンカーコート剤を提供する。【解決手段】有機溶媒中に、（１）一般式ＲｎＳｉ（ＯＲ１）４−ｎ（式中、Ｒは有機基を表す。ＯＲ１は加水分解可能な基を表す。ｎは０〜２の整数を表す。）で表されるアルコキシシランと、（２）一般式Ｒ２ｍＳｉ（ＯＲ３）４−ｍ（式中、Ｒ２は、（メタ）アクリロイル基を表す。ｍは１〜２の整数を表す。）で表されるアルコキシシランと、金属キレートとを添加して得られた塗布用アンカーコート剤（ただし、前記（１）で表されるアルコキシシランは、（メタ）アクリロイル基を有することはない）。【選択図】なし【特許請求の範囲】
【請求項１】
有機溶媒中に、（１）一般式ＲｎＳｉ（ＯＲ１）４−ｎ（式中、Ｒは有機基を表す。ＯＲ１は加水分解可能な基を表す。ｎは０〜２の整数を表す。）で表されるアルコキシシランと、（２）一般式Ｒ２ｍＳｉ（ＯＲ３）４−ｍ（式中、Ｒ２は、（メタ）アクリロイル基を表す。ｍは１〜２の整数を表す。）で表されるアルコキシシランと、金属キレートとを添加して得られた塗布用アンカーコート剤（ただし、前記（１）で表されるアルコキシシランは、（メタ）アクリロイル基を有することはない）。
【請求項２】
前記有機溶媒が、親水性溶媒と疎水性有機溶媒の両者をともに含むことを特徴とする請求項１記載の塗布用アンカーコート剤。
【請求項３】
前記金属キレートが、一般式Ｒ４ＯＨ（Ｒ４は炭素１〜８のアルキル基を示す。）及び/又はＲ５ＣＯＣＨ２ＣＯＲ６（Ｒ５は炭素１〜８のアルキル基、Ｒ６は炭素１〜８のアルキル基又はアルコキシ基を示す。）で表される化合物を配位子とし中心に金属を有する少なくとも1種類の金属キレートであることを特徴とする請求項１記載の塗布用アンカーコート剤。
【請求項４】
前記（１）アルコキシシラン１００重量部に対し、（２）アルコキシシランが２０〜５００重量部の割合で添加され、前記（１）および（２）のアルコキシシランが０．２〜３．０重量％の割合で添加され、前記金属キレートが前記（１）および（２）のアルコキシシランに対して０．５〜３０．０重量％の割合で添加されることを特徴とする請求項１記載の塗布用アンカーコート剤。
【請求項５】
前記塗布用アンカーコート剤溶液中に含まれる水分が、全アルコキシシランを加水分解するに必要な理論水分量の０．５〜１．５倍であることを特徴とする請求項４記載の塗布用アンカーコート剤。
【請求項６】
前記塗布用アンカーコート剤溶液により形成されたアンカーコート層の硬化温度が１００〜２００℃であり、かつ硬化時間が１０〜６０秒であることを特徴とする請求項１記載の塗布用アンカーコート剤。
【請求項７】
基材上に、請求項１〜６のいずれかに記載の塗布用アンカーコート剤溶液を用いてアンカーコート層を設け、さらに該アンカーコート層上にシリコーン層を形成したことを特徴とする積層体。
【発明の詳細な説明】
【技術分野】
【０００１】
本発明は、塗布用アンカーコート剤に関する。
【背景技術】
【０００２】
従来、紙、プラスチックなどの基材に粘着物質が付着または固着しないように、無溶剤型の機能性シリコーン組成物が使用されている。これらの機能性シリコーン組成物は、紙、ラミネート紙などに対する密着性は良いが、プラスチックフィルム、例えばポリエチレンテレフタレート、ポリプロピレンフィルムに対しては不十分である。とくに、フィルムの収縮防止のために機能性シリコーン組成物を低温で硬化させると、密着性が悪化するという問題点があり、また、多湿状況下では指でこすったときに得られた硬化シリコーン被膜が剥げ落ちてしまうという問題点もあった。
そのため、従来の機能性シリコーン組成物についてはプラスチックフィルムへの密着性を良くする目的で、ある種のシラン、シロキサンなどを配合して自己接着性を付与することも提案されている。これらはいずれも縮合反応を用いて硬化させるもので、硬化に高温が必要とされるため、プラスチックフィルム上に硬化シリコーン被膜を形成するにあっては不向きである。また、このエポキシ基を末端または側鎖に含有するシロキサンを用い、これを付加反応で硬化させるようにした組成物も知られている。しかしながら硬化皮膜の非粘着性において満足できるものではなかった。
【０００３】
また、機能性シリコーン組成物を用いた積層体としては、ポリエステルフィルムの少なくとも片面にビニルシロキサン基を有するシリコーン化合物の付加重合硬化物、アルキルオキシシランもしくはオキシシラン化合物の縮重合硬化物等よりなる皮膜を設けたものが用いられている。この硬化物は非粘着で機能性効果に優れるという利点を有するが、一方ベースフィルムであるポリエステルフィルムとの密着性が不足し、耐久性が低い問題を有する。
なお、従来技術としては、下記特許文献１〜７が例示される。
【特許文献１】特開昭５０−１４１５９１号公報
【特許文献２】特開昭５７−７７３９５号公報
【特許文献３】特開昭５２−２４２５８号公報
【特許文献４】特開昭５２−１４７６５７号公報
【特許文献５】特開平１−５８３８号公報
【特許文献６】特開平６−２２０３２７号公報
【特許文献７】特開２００４−４３６２５号公報
【発明の開示】
【発明が解決しようとする課題】
【０００４】
ポリエステルフィルムとシリコーン層との密着性を向上するため、シリコーン変性ウレタンあるいはアクリル樹脂を機能性層として用いる方法もあるが、この方法では機能性層の機能性が劣るという本質的な欠点がある。
【０００５】
また、シリコーン層とポリエステルフィルムの密着性を改善する方法として、シランカップリング剤の架橋プライマー層を設ける方法が提案されている。しかし、この方法ではシランカップリング剤の反応性の制御が難しく、塗液のポットライフが短いことや均一膜を形成しにくく、生産性が低い。
【０００６】
さらに、フィルム基材への密着性を改良するために、特定シリコーン組成物の作製や、専用フィルムの作製などの改善方法があるが、コストと適用範囲などの問題を解決していない。
【０００７】
そこで、本発明は前記従来技術の問題点を解決し、フィルムなどの基材に対して透明性高い、優れた密着性を持つ、かつ低温硬化できるシリコーン層の塗布用アンカーコート剤を提供することを目的とする。また、それを用いた機能性シリコーンフィルムである積層体を提供することを目的とする。
【課題を解決するための手段】
【０００８】
請求項１に記載の発明は、有機溶媒中に、（１）一般式ＲｎＳｉ（ＯＲ１）４−ｎ（式中、Ｒは有機基を表す。ＯＲ１は加水分解可能な基を表す。ｎは０〜２の整数を表す。）で表されるアルコキシシランと、（２）一般式Ｒ２ｍＳｉ（ＯＲ３）４−ｍ（式中、Ｒ２は、（メタ）アクリロイル基を表す。ｍは１〜２の整数を表す。）で表されるアルコキシシランと、金属キレートとを添加して得られた塗布用アンカーコート剤（ただし、前記（１）で表されるアルコキシシランは、（メタ）アクリロイル基を有することはない）である。
請求項２に記載の発明は、前記有機溶媒が、親水性溶媒と疎水性有機溶媒の両者をともに含むことを特徴とする請求項１記載の塗布用アンカーコート剤である。
請求項３に記載の発明は、前記金属キレートが、一般式Ｒ４ＯＨ（Ｒ４は炭素１〜８のアルキル基を示す。）及び/又はＲ５ＣＯＣＨ２ＣＯＲ６（Ｒ５は炭素１〜８のアルキル基、Ｒ６は炭素１〜８のアルキル基又はアルコキシ基を示す。）で表される化合物を配位子とし中心に金属を有する少なくとも1種類の金属キレートであることを特徴とする請求項１記載の塗布用アンカーコート剤である。
請求項４に記載の発明は、  前記（１）アルコキシシラン１００重量部に対し、（２）アルコキシシランが２０〜５００重量部の割合で添加され、前記（１）および（２）のアルコキシシランが０．２〜３．０重量％の割合で添加され、前記金属キレートが前記（１）および（２）のアルコキシシランに対して０．５〜３０．０重量％の割合で添加されることを特徴とする請求項１記載の塗布用アンカーコート剤である。
請求項５に記載の発明は、前記塗布用アンカーコート剤溶液中に含まれる水分が、全アルコキシシランを加水分解するに必要な理論水分量の０．５〜１．５倍であることを特徴とする請求項４記載の塗布用アンカーコート剤である。
請求項６に記載の発明は、前記塗布用アンカーコート剤溶液により形成されたアンカーコート層の硬化温度が１００〜２００℃であり、かつ硬化時間が１０〜６０秒であることを特徴とする請求項１記載の塗布用アンカーコート剤である。
請求項７に記載の発明は、基材上に、請求項１〜６のいずれかに記載の塗布用アンカーコート剤溶液を用いてアンカーコート層を設け、さらに該アンカーコート層上にシリコーン層を形成したことを特徴とする積層体である。
【発明の効果】
【０００９】
本発明の塗布用アンカーコート剤はコーティングにより簡便に効率よく、透明性高い薄膜を形成できる。尚、本発明の塗布用アンカーコート剤は優れた密着性があるという特徴を有する。このために、シリコーンコーティングへ応用した時、密着性が良い膜を得ることができる。本発明の塗布用アンカーコート剤は低い硬化温度（１００〜２００℃）で、硬化でき、密着性と透明性を持っている。本発明の塗布用アンカーコート剤を作製する場合に、酸触媒の添加が必要ないので、普通のゾルゲル方法により作製方法は簡単、便利である。さらに、塗布用本発明のアンカーコート剤は親水性溶媒と疎水性有機溶媒の割合によって、含水率を調整することができるため反応が相対的に安定であり、密着性に対して有利な環境を提供した。
【発明を実施するための最良の形態】
【００１０】
本発明の、（１）一般式ＲｎＳｉ（ＯＲ１）４−ｎ（式中、Ｒは有機基を表す。ＯＲ１は加水分解可能な基を表す。ｎは０〜２の整数を表す。）で表されるアルコキシシランとしては、２官能基または３官能基または４官能基を有するものを用いることができる。密着性を向上するために、３官能基または４官能基のアルコキシシランが好ましい。また、エポキシ基を備えるアルコキシシランを用いることもできる。ただし、前記（１）で表されるアルコキシシランは、（メタ）アクリロイル基を有することはない。
【００１１】
４官能基のアルコキシシランとしては、テトラメトキシラン、テトラエトキシランなどが挙げられるが、この限りではない。
【００１２】
３官能基のアルコキシシランとしては、トリメトキシラン、トリエトキシシラン、メチルトリメトキシシラン、メチルトリエトキシシラン、エチルトリメトキシシラン、エチルトリエトキシシラン、プロピルトリメトキシシラン、プロピルトリエトキシシラン、イソブチルトリメトキシシラン、イソブチルトリエトキシシラン、シクロヘキシルトリメトキシシラン、フェニルトリメトキシシラン、フェニルトリエトキシシラン、ビニルトリメトキシシラン、ビニルトリエトキシシラン、アリルトリメトキシシラン、アリルトリエトキシシランなどが挙げられるが、この限りではない。
【００１３】
２官能基のアルコキシシランとしては、ジメチルジメトキシシラン、ジメチルジエトキシシラン、ジエチルジメトキシシラン、ジエチルジエトキシシラン、ジメチルジ（ｎ−プロポキシ）シラン、ジメチルジ（イソ−プロポキシ）シラン、ジメチルジ（ｎ−プロポキシ）シラン、ジメチルジ（ｓｅｃ−ブトキシキシ）シラン、ジメチルジ（ｔｅｒｔ−ブトキシキシ）シラン、ジメチルジ（ｓｅｃ−ブトキシキシ）シラン、ジエチルジ（ｎ−プロポキシ）シラン、ジエチルジ（イソ−プロポキシ）シラン、ジエチルジ（ｎ−プロポキシ）シラン、ジエチルジ（ｓｅｃ−ブトキシキシ）シラン、ジエチルジ（ｔｅｒｔ−ブトキシキシ）シラン、ジエチルジ（ｓｅｃ−ブトキシキシ）シランなどが挙げられるが、この限りではない。
【００１４】
エポキシ基を備えるアルコキシシランとしては、２−（３，４−エポキシシクロヘキシル）エチルトリメトキシシラン、３−グリシドキシプロピルトリメトキシシラン、３−グリシドキシプロピルメチルジエトキシシラン、３−グリシドキシプロピルトリエトキシシランなどが挙げられるが、この限りではない。
【００１５】
本発明の、（２）（２）一般式Ｒ２ｍＳｉ（ＯＲ３）４−ｍ（式中、Ｒ２は、（メタ）アクリロイル基を表す。ｍは１〜２の整数を表す。）で表されるアルコキシシランとしては、２官能基または３官能基を有するものを用いることができる。密着性を向上するために、３官能基のアルコキシシランが好ましい。
【００１６】
前記（２）のアルコキシシランとしては、３−メタクリロキシプロピルトリメトキシシラン、３−メタクリロキプロピルトリエトキシシラン、３−アクリロキシプロピルトリメトキシシラン、３−アクリロキシプロピルトリエトキシシラン、３−アクリロキシプロピルトリメトキシシランなどが挙げられるが、この限りではない。
【００１７】
前記有機溶媒としては、親水性溶媒と疎水性有機溶媒の両者をともに含むことが好ましい。親水性溶媒としては、メタノール、エタノール、イソプロピルアルコールなどのアルコール類あるいはメチルエチルケトンなどのケトン類を使用することができる。そして、疎水性有機溶媒としてはトルエン、へキサンなどの溶媒を使用することができる。なお、以上の溶媒類に限定されるものではない。
【００１８】
金属キレートとしては、一般式Ｒ４ＯＨ（Ｒ４は炭素１〜８のアルキル基を示す。）及び/又はＲ５ＣＯＣＨ２ＣＯＲ６（Ｒ５は炭素１〜８のアルキル基、Ｒ６は炭素１〜８のアルキル基又はアルコキシ基を示す。）で表される化合物を配位子とし、中心に金属を有する少なくとも1種類の金属キレートが挙げられる。このとき、中心金属としてはＡｌ、Ｔｉ、ＺｒまたはＳｎなどが挙げられる。例えば、ジイソプロポキシエチルアセトアセテートアルミニウム、ジイソプロポキシアセチルアセトナートアルミニウム、イソプロポキシビス（ エチルアセトアセテート） アルミニウム、イソプロポキシビス（ アセチルアセトナート） アルミニウム、トリス（ エチルアセトアセテート） アルミニウム、トリス（ アセチルアセトナート） アルミニウム、モノアセチルアセトナート・ビス（ エチルアセトアセテート） アルミニウムなどのアルミニウムキレート化合物や、ジイソプロポキシ・ビス（ エチルアセトアセテート） チタニウム、ジイソプロポキシ・ビス（ アセチルアセテート） チタニウム、ジイソプロポキシ・ビス（ アセチルアセトン） チタニウムなどのチタニウムキレート化合物などが挙げられるが、この限りではない。
【００１９】
本発明の塗布用アンカーコート剤において、（１）アルコキシシラン１００重量部に対し、（２）アルコキシシランが２０〜５００重量部の割合で添加され、前記（１）および（２）のアルコキシシランが０．２〜３．０重量％の割合で添加され、前記金属キレートが前記（１）および（２）のアルコキシシランに対して０．５〜３０．０重量％の割合で添加されることが好ましい。
アルコキシシラン濃度が低い場合、反応は不十分であり、成膜性が悪くなることがある。一方、アルコキシシラン濃度が高い場合、反応が速い、アンカーコート剤の安定性が弱く、密着性も悪くなる。また、（１）アルコキシシラン１００重量部に対し、（２）アルコキシシランが２０〜５００重量部の割合の範囲外であると、アンカーコート効果が十分に発揮されなくなり、密着性が弱くなる恐れがある。さらに、金属キレートの添加量が上記範囲外であると、反応促進不十分（０．５重量％未満）または成膜阻害（３０．０重量％超）となる恐れがある。
さらに、アルコキシシランの濃度が０．２〜３．０重量％であるために、アルコキシシラン加水分解反応速度を調整することができる。
【００２０】
本発明の塗布用アンカーコート剤溶液において、その中に含まれる水分は、全アルコキシシランを加水分解するに必要な理論水分量の０．５〜１．５倍であることが好ましい。水分量が多くなると反応が加速し、アンカーコート剤とシリコーンとの密着性が悪くなり、アンカーコート剤のポットライフも短くなる。水分量が少なくなると反応が不十分となり、アンカーコート剤とシリコーンの密着性も悪くなる。即ち、上記水分量を達成することで、アンカーコート剤とシリコーンとの密着性が一層良好となる。
【００２１】
前記塗布用アンカーコート剤溶液により形成されたアンカーコート層の硬化温度が１００〜２００℃であり、かつ硬化時間が１０〜６０秒である形態が好ましい。
プラスチック基材（特に光学フィルム）は熱収縮し易いため、硬化時間が長く、又は硬化温度が高くなると熱シワが多くなる。本発明は上記の特徴を持っているために、熱シワの改善することができる。
【００２２】
また本発明は、基材上に、前記の本発明の塗布用アンカーコート剤溶液を用いてアンカーコート層を設け、さらに該アンカーコート層上にシリコーン層を形成した積層体を提供する。
本発明の塗布用アンカーコート剤は、例えば、室温で１時間攪拌した後、基材上に塗布し、１００〜２００℃で加熱乾燥、硬化させることによりアンカーコート層を形成することができる。その上に、シリコーン層を作製する。得られた積層体は優れた密着性を持っている。
【００２３】
本発明の上記基材としては、三酢酸セルロース（ＴＡＣ）フィルム、ポリエチレンテレフタレート（ＰＥＴ）、ポリエチレンナフタレート（ＰＥＮ）、ポリアミド（ＰＡ）、ポリカーボネート（ＰＣ）、ポリアクリル（ＰＭＭＡ）、ナイロン（Ｎｙ）、ポリエーテルサルフォン（ＰＥＳ）、ポリ塩化ビニル（ＰＶＣ）、ポリプロピレン（ＰＰ）などのプラスチックフィルム系基材、ガラス基材などが挙げられる。
【００２４】
プラスチックフィルム系基材を構成する有機高分子に、公知の添加剤、例えば、紫外線吸収剤、可塑剤、着色剤、酸化防止剤、難燃剤、滑剤等を含有させたものも使用することができる。また、このフィルム基材としては、単層、あるいは、複数の有機高分子を積層したものでも良い。また、その厚みは特に限定されるものではないが、２５〜３００μｍが好ましい。
【００２５】
また、前記基材とアンカーコート層との間にハードコート層を設けても良い。
ハードコート層としては、透明性が高く、反射防止材の表面硬度、機械強度を向上させるものであれば特に限定するものではなく、公知のものを用いることができる。
【００２６】
シリコーン層を形成するためのシリコーン系材料としては、付加硬化型、ＵＶ硬化型などの硬化反応タイプのシリコーンコート剤を用いることができる。具体的には東レ・ダウェーニング（株）製  ＳＲＸ２１１、ＬＴＣ７５０Ａ、ＬＴＣ７６０Ａ、ＢＹ２４−５１０、信越化学（株）製  ＫＳ７７４、ＫＳ８４７、ＫＳ５５０８、モメンティブパフォーマンスマテリアルズ製  ＴＰＲ６７００、ＴＰＲ６７０２、ＴＰＲ６７１０、ＴＰＲ６７２１、ＴＰＲ６５００、荒川化学工業（株）製  ＵＶ−ＰＯＬＹ２００，ＵＶ−ＰＯＬＹ２０１などを用いることができるが、これらは限定されるものではない。
【００２７】
また、シリコーン層形成材料にあっては、硬化タイプにあわせて、各種硬化触媒や光開始剤が用いられ、適宜添加される。例えば、東レ・ダウェーニング（株）製ＳＲＸ２１２，ＮＣ−２５，ＢＹ２４−８３５など、信越化学（株）製  ＰＬ−５０Ｔなど、モメンティブパフォーマンスマテリアルズ社製  ＣＭ６７０、ＵＶ９３８０など、荒川化学工業（株）製ＵＶ−ＣＡＴＡ２１１などを硬化触媒、光開始剤として用いることができる。
【００２８】
また、シリコーン層形成材料には添加剤として、表面調整剤、レベリング剤、密着性向上剤、光増感剤等を加えることもできる。
【００２９】
なお、本発明に適用される塗布工程は、湿式成膜法が挙げられ、必要に応じて、塗布工程後に溶媒を除去するための乾燥工程が設けられ、硬化工程として電離放射線照射工程、加熱工程が設けられる。塗布方法としては、ロールコーター、リバースロールコーター、グラビアコーター、マイクログラビアコーター、ナイフコーター、バーコーター、ワイヤーバーコーター、ダイコーター、ディップコーターを用いた塗布方法を用いることができる。
【実施例１】
【００３０】
フィルム基材として厚さ７５μｍの二軸延伸ポリエチレンテレフタレートフィルム（帝人製  メリネックスＳ）を用い、下記組成のアンカーコート剤をバーコーターにて塗布し、塗布後、オーブンで１５０℃、３０ｓｅｃ乾燥硬化させ、アンカーコート層を形成した。得られたアンカーコート層の膜厚は５０ｎｍであった。
＜アンカーコート剤（塗液）＞
３−メタクリロキプロピルトリエトキシシラン（信越化学製）            ２．５重量部
テトラエトキシラン（東京化成製）                                    ２．５重量部
アルミキレートＢＹ２４−８４６Ｅ
（東レ・ダウェーニング社製４０ｗｔ％）          ２．５重量部
トルエンとメチルエチルケトン（１：１ｗｔ％）                        ４９２重量部
蒸留水（溶媒中含まれた水分と合わせて）                              １．２重量部
各成分を混合して約１時間攪拌するとアンカーコート剤塗液が得られた。
【００３１】
次に、アンカーコート層が形成されたフィルム基材に対し、下記組成のシリコーン機能性層形成材料をバーコーターにて塗布し、塗布後、オーブンで１００℃、１分乾燥硬化させ、さらに、コンベア式ＵＶ硬化装置にて積算露光量５００ｍＪ／ｃｍ２で紫外線照射して機能性層を形成した。得られたシリコーン機能性層の膜厚は９８ｎｍであった。
＜シリコーン機能性層形成材料（塗液）＞
シリコリースＵＶ  ＰＯＬＹ２００（荒川化学工業（株）製）    ４重量部
シリコリースＵＶ  ＣＶＡＴＡ２１１
（光開始剤／モメンティブ製）  ０．２重量部
酢酸エチル                                                ４８重量部
ｎ−ヘキサン                                              ４８重量部
以上により、実施例１のシリコーン機能性フィルムを作製した。
【００３２】
[基材への密着性評価]
硬化直後のシリコーン機能性層及びこれを室温下で半年間保存後の硬化シリコーン機能性層の表面を人差し指で１ ０ 回（往復）擦った後、黒マジックインキを塗布して、表面の状態を観察し、下記の基準で評価した。
◎ ： 硬化シリコーン機能性層の全面でマジックインキを弾く、
○ ： 擦った部分に僅かにマジックインキが塗布される、
◇ ： 擦った部分にマジックインキが塗布される、
△ ： マジックインキが塗布される〜 シリコーン機能性層が部分的に脱落する、
× ： シリコーン機能性層が脱落する。
【００３３】
[分光透過率の測定]
得られたシリコーン機能性フィルムは自動分光光度計（日立製作所製、Ｕ−４０００）を用い、Ｃ光源、２度視野の条件下で、低屈折率層形成面について入射角５°における分光透過率を測定した。
【００３４】
[基材への密着性の促進評価]
硬化後のシリコーン機能性層を４０℃、９０％湿度の環境下で１ヶ月保存した後、２５℃、５０％湿度で１日放置した。そのシリコーン機能性層の表面を人差し指で１０ 回（往復）擦った後、黒マジックインキを塗布して、表面の状態を観察し、上記の基準で評価した。
【００３５】
[基材への密着性の促進評価１]
硬化後のシリコーン機能性層を９０℃蒸留水中に浸漬５時間後、２５℃、５０％湿度で１日放置した。そのシリコーン機能性層の表面を人差し指で１０ 回（往復）擦った後、黒マジックインキを塗布して、表面の状態を観察し、上記の基準で評価した。
【００３６】
[防汚性の測定]
得られたシリコーン機能性層と半年間保存後の硬化シリコーン機能性層の表面の上で、油性黒マジックインキを塗布して、キムタオル（日本製紙クレシア社製）で１０回軽く擦る。表面の状態を観察し、下記の基準で評価した。
Ａ：  マジックインキが完全に無くなる、
Ｂ：  マジックインキが僅かに残る、
Ｃ：  マジックインキが残る。
実施例１の評価結果は表１に示した。その結果から、アンカーコート層がある場合、得られたシリコーン機能性フィルムは防汚性、高い透明性と優れた密着性を持っていることが分かった。
【比較例１】
【００３７】
実施例１において、アンカーコート層が形成されず、その以外は実施例１同様に操作しシリコーン機能性フィルムを得た。比較例１の評価結果は表１に示した。アンカーコート層がない場合、得られたシリコーン機能性フィルムは密着性を持っていない、剥離したことが確認された。
【実施例２】
【００３８】
実施例１のアンカーコート層の塗工と同様の操作を行い、アンカーコート層を得た。以下のように示したシリコーン機能性材料（塗液）を用いてシリコーン機能性材料をバーコーターにて塗布し、塗布後、オーブンで１５０℃、３０秒乾燥硬化させてシリコーン機能性層を形成した。得られたシリコーン機能性層の膜厚は９２ｎｍであった。
＜シリコーン機能性層形成材料（塗液）＞
シリコーン      ＬＴＣ７５０Ａ（東レ・ダウェーニング（株）製）      ２重量部
シリコーン触媒  ＳＲＸ−２１２（東レ・ダウェーニング（株）製）０．０２重量部
トルエン                                                          ４９重量部
メチルエチルケトン                                                ４９重量部
実施例２の評価結果は表１に示した。その結果から、アンカーコート層がある場合、得られたシリコーン機能性フィルムは優れた密着性、防汚性と高い透明性を持っていることが分かった。
【比較例２】
【００３９】
実施例２において、アンカーコート層が形成されず、その以外は実施例２同様に操作しシリコーン機能性フィルムを得た。比較例２の評価結果は表１に示した。アンカーコート層はない場合、得られたシリコーン機能性フィルムは密着性を持っていない、剥離することが確認された。
【実施例３】
【００４０】
フィルム基材として厚さ７５μｍの二軸延伸ポリエチレンテレフタレートフィルム（帝人製  メリネックスＳ）を用い、下記組成のアンカーコート剤をバーコーターにて塗布し、塗布後、オーブンで１５０℃、３０秒乾燥硬化させ、アンカーコート層を形成した。得られたアンカーコート層の膜厚は５０ｎｍであった。
＜アンカーコート剤（塗液）＞
３−アクリロキシプロピルトリエトキシシラン（信越化学製）            ２．５重量部
テトラエトキシラン（東京化成製）                                    ２．５重量部
アルミキレートＢＹ２４−８４６Ｅ
（東レ・ダウェーニング社製４０ｗｔ％）            ２．５重量部
トルエンとメチルエチルケトン（１：１ｗｔ％）                        ４９２重量部
蒸留水（溶媒中含まれた水分と合わせて）                              １．２重量部
各成分を混合して約１時間攪拌するとアンカーコート剤塗液が得られた。
【００４１】
次に、アンカーコート層が形成されたフィルム基材に対し、下記組成のシリコーン機能性層形成材料をバーコーターにて塗布し、塗布後、オーブンで１５０℃、３０秒乾燥硬化させてシリコーン機能性層を形成した。得られたシリコーン機能性層の膜厚は９５ｎｍであった。
＜シリコーン機能性層形成材料（塗液）＞    
シリコーン      ＬＴＣ７５０Ａ（東レ・ダウェーニング（株）製）        ２重量部
シリコーン触媒  ＳＲＸ−２１２（東レ・ダウェーニング（株）製）  ０．０２重量部
トルエン                                                            ４９重量部
メチルエチルケトン                                                  ４９重量部
以上により、実施例３のシリコーン機能性フィルムを作製した。実施例３の評価結果から、アンカーコート層がある場合、得られたシリコーン機能性フィルムは優れた密着性、高い透明性と防汚性を持っている。
【実施例４】
【００４２】
実施例３において、以下のアンカーコート剤（塗液）を用いてその以外は実施例１同様に操作しシリコーン機能性フィルムを得た。評価結果（表１）から、アンカーコート層がある場合得られたシリコーン機能性フィルムは密着性、防汚性と透明性を持っている。
＜アンカーコート剤（塗液）＞
３−メタクリロキプロピルトリエトキシシラン（信越化学社製）          ２．５重量部
３−グリシドキシプロピルトリエトキシシラン（信越化学社製）          ２．５重量部
アルミキレートＢＹ２４−８４６Ｅ
（東レ・ダウェーニング社製４０ｗｔ％）            ２．５重量部
トルエンとメチルエチルケトン（１：１ｗｔ％）                        ４９２重量部
蒸留水（溶媒中含まれた水分と合わせて）                              １．２重量部
【実施例５】
【００４３】
実施例４において以下のアンカーコート剤（塗液）を使用してその以外は実施例４同様に操作しシリコーン機能性フィルムを得た。評価結果（表１）から、請求項４で規定するアルコキシシラン量の範囲を超えると得られたシリコーン機能性フィルムの密着性が弱くなることが分かった。
＜アンカーコート剤（塗液）＞
３−メタクリロキプロピルトリエトキシシラン（信越化学社製）          ４．５重量部
３−グリシドキシプロピルトリエトキシシラン（信越化学社製）          ０．５重量部
アルミキレートＢＹ２４−８４６Ｅ
（東レ・ダウェーニング社製４０ｗｔ％）            ２．５重量部
トルエンとメチルエチルケトン（１：１ｗｔ％）                        ４９２重量部
蒸留水（溶媒中含まれた水分と合わせて）                              １．２重量部
【実施例６】
【００４４】
実施例４において以下のアンカーコート剤（塗液）を使用してその以外は実施例４同様に操作しシリコーン機能性フィルムを得た。評価結果（表１）から、請求項４で規定するアルコキシシラン量の範囲未満であると得られたシリコーン機能性フィルムの密着性も弱くなることを確認した。
＜アンカーコート（塗液）＞
３−メタクリロキプロピルトリエトキシシラン（信越化学社製）          ０．５重量部
３−グリシドキシプロピルトリエトキシシラン（信越化学社製）          ４．５重量部
アルミキレートＢＹ２４−８４６Ｅ
（東レ・ダウェーニング社製４０ｗｔ％）            ２．５重量部
トルエンとメチルエチルケトン（１：１ｗｔ％）                        ４９２重量部
蒸留水（溶媒中含まれた水分と合わせて）                              １．２重量部
【実施例７】
【００４５】
実施例４において以下のアンカーコート剤（塗液）を使用してその以外は実施例４同様に操作しシリコーン機能性フィルムを得た。評価結果（表１）から、請求項４で規定する金属キレート量の範囲を超えると得られたシリコーン機能性層フィルムの密着性が弱い。
＜アンカーコート剤（塗液）＞
３−メタクリロキプロピルトリエトキシシラン（信越化学社製）          ２．５重量部
３−グリシドキシプロピルトリエトキシシラン（信越化学社製）          ２．５重量部
アルミキレートＢＹ２４−８４６Ｅ
（東レ・ダウェーニング社製４０ｗｔ％）          ５．０重量部
トルエンとメチルエチルケトン（１：１ｗｔ％）                        ４８８重量部
蒸留水（溶媒中含まれた水分と合わせて）                              １．２重量部
【実施例８】
【００４６】
実施例４において以下のアンカーコート剤（塗液）を使用してその以外は実施例４同様に操作しシリコーン機能性フィルムを得た。評価結果（表１）から、請求項４で規定する金属キレート量の範囲未満であると得られたシリコーン機能性フィルムの密着性も弱い。
＜アンカーコート剤（塗液）＞
３−メタクリロキプロピルトリエトキシシラン（信越化学社製）          ２．５重量部
３−グリシドキシプロピルトリエトキシシラン（信越化学社製）          ２．５重量部
アルミキレートＢＹ２４−８４６Ｅ
（東レ・ダウェーニング社製４０ｗｔ％）          ０．０５重量部
トルエンとメチルエチルケトン（１：１ｗｔ％）                        ４９５重量部
蒸留水（溶媒中含まれた水分と合わせて）                              １．２重量部
【実施例９】
【００４７】
実施例４において以下のアンカーコート剤（塗液）を使用してその以外は実施例４同様に操作しシリコーン機能性フィルムを得た。評価結果（表１）から、請求項５で規定する水分量を超えると得られたシリコーン機能性フィルムを反応し過ぎ、密着性が悪くなる。
＜アンカーコート剤（塗液）＞
３−メタクリロキプロピルトリエトキシシラン（信越化学社製）          ２．５重量部
３−グリシドキシプロピルトリエトキシシラン（信越化学社製）          ２．５重量部
アルミキレートＢＹ２４−８４６Ｅ
（東レ・ダウェーニング社製４０ｗｔ％）            ２．５重量部
トルエンとメチルエチルケトン（１：１ｗｔ％）                        ４９１重量部
蒸留水（溶媒中含まれた水分と合わせて）                              ２．０重量部
【実施例１０】
【００４８】
実施例４において以下のアンカーコート剤（塗液）を使用してその以外は実施例４同様に操作しシリコーン機能性フィルムを得た。評価結果（表１）から、請求項５で規定する水分量未満であると得られたシリコーン機能性フィルムを反応不十分であり、密着性悪くなることが確認された。
＜アンカーコート剤（塗液）＞
３−メタクリロキプロピルトリエトキシシラン（信越化学社製）          ２．５重量部
３−グリシドキシプロピルトリエトキシシラン（信越化学社製）          ２．５重量部
アルミキレートＢＹ２４−８４６Ｅ
（東レ・ダウェーニング社製４０ｗｔ％）            ２．５重量部
トルエンとメチルエチルケトン（１：１ｗｔ％）                        ４９２重量部
蒸留水（溶媒中含まれた水分と合わせて）                              ０．５重量部
アンカーコート剤の中で、含水量は加水分解するに必要な理論水分量の０．５〜１．５倍以外になると得られたシリコーン機能性フィルムの密着性が弱くなる。
【００４９】
【表１】
2010116490.tif 000002
【００５０】
以上の例から、本発明における塗布用アンカーコート剤を用い、その上に塗工したシリコーン機能性フィルムは優れた密着性、高い透明性及び防汚性を持っていることが分かった。